(57)【要約】【課題】和紙の有する優れた吸湿性及び放湿性を備えつつ、より多くの空気を巻き込むことにより嵩高で保温性に優れ、秋冬用の素材として用いることができる紡績糸及びその製造方法を提供する。【解決手段】本発明の紡績糸には、天然繊維１１に用いられる通常の紡績方法が用いられ、紡績糸の全体重量に対し、所定の大きさに細断された紙質３〜１２ｇ／ｍ２の和紙１２を１５〜５０ｗｔ％と天然繊維１１を５０〜８５ｗｔ％とを混合している。【選択図】図１
2007321318.tif 000002
【特許請求の範囲】
【請求項１】
細断された和紙と天然繊維とを混合している紡績糸。
【請求項２】
天然繊維の紡績工程中に所定の幅の和紙を加えることを特徴とする細断された和紙を含む紡績糸の製造方法。
【発明の詳細な説明】
【技術分野】
【０００１】
本発明は、和紙を含む紡績糸及びその製造方法に関するものである。
【背景技術】
【０００２】
従来、特許文献１記載のように、帯状の和紙と、天然繊維又は化学繊維よりなる粗糸とに撚りを加えて複合形成した紡績糸が提案されていた。該紡績糸は、帯状の和紙が多少の空気を巻き込むことで若干嵩張り、糸の軽量化が図れていた。また、素材に和紙を用いることで、和紙が有する優れた吸湿性及び放湿性を備えた紡績糸となっていた。
【特許文献１】特開平２００２−１１５１３５号
【発明の開示】
【発明が解決しようとする課題】
【０００３】
しかし、帯状の和紙と、天然繊維又は化学繊維よりなる粗糸とに撚りを加えて複合形成した紡績糸は、紡績工程で巻き込まれる空気が少ないことから保温性が低く秋冬用の素材としては不向きであった。
【０００４】
そこで、和紙の有する優れた吸湿性及び放湿性を備えつつ、より多くの空気を巻き込むことにより嵩高で保温性に優れ、秋冬用の素材として用いることができる紡績糸及びその製造方法を提供することを目的とする。
【課題を解決するための手段】
【０００５】
上記目的を達成するために、本発明の紡績糸は、細断された和紙と天然繊維とを混合している。
【０００６】
本発明の細断された和紙を含む紡績糸の製造方法は、天然繊維の紡績工程中に所定の幅の和紙を加えることを特徴とする。
【０００７】
和紙としては、楮、雁皮、三椏又はマニラ麻等の繊維のうち一又は二以上を抄紙したものが例示できる。細断された和紙の形状としては特に制限はないが、原則、和紙は、紡績工程中で細断される。なお、和紙と天然繊維との混合効率を考慮して、シュレッダー等の紙を細断できる機器等を用い、予め概短冊状に細断した和紙を用いることもできる。使用する和紙の厚さは、紙質として３〜１２ｇ／ｍ２のものである。紙質が３ｇ／ｍ２より小さい薄い和紙を用いると、大量のロス及びミックスむらが生じ、紙質が１２ｇ／ｍ２より大きい厚い和紙を用いると、紙が厚く紡績できないからである。
【０００８】
天然繊維としては、綿、麻、羊毛又絹等が例示できる。
【０００９】
和紙と、天然繊維との混合比は、和紙の種類及び天然繊維の種類にもよるが、紡績糸の全体重量に対して、和紙１５〜５０ｗｔ％、天然繊維５０〜８５ｗｔ％である。和紙の混合比が、５０ｗｔ％より大きいと糸としての強度が得られないからであり、１５ｗｔ％より小さいと和紙の特性が得られないからである。
【００１０】
紡績方法としては、特に制限はなく、天然繊維に用いられる通常の紡績方法を用いることができる。
【００１１】
和紙の所定の幅は、紡績方法によっても異なるが、約１０〜５０ｍｍである。１０ｍｍより小さいと和紙が、紡績工程で飛散し又は紡績糸から剥落するからである。また、５０ｍｍより大きいと和紙が紡績糸から延出しすぎて糸として用いることができないからである。
【発明の効果】
【００１２】
本発明によれば、和紙の有する優れた吸湿性及び放湿性を備えつつ、より多くの空気を巻き込むことにより嵩高で保温性に優れ、秋冬用の素材として用いることができる紡績糸及びその製造方法を提供することができる。
【発明を実施するための最良の形態】
【００１３】
本発明の紡績糸は、紡績糸の全体重量に対し、所定の大きさに細断された紙質６〜１１ｇ／ｍ２の和紙１５〜５０ｗｔ％と天然繊維５０〜８５ｗｔ％とを混合している。
【実施例１】
【００１４】
実施例１の紡績糸（綿紡）は、全体重量に対し、楮の繊維からなる和紙（紙質１０ｇ／ｍ２）３０ｗｔ％と綿繊維７０ｗｔ％とからなる。和紙は、長さ５００〜２０００ｍｍ、幅１０〜５０ｍｍに細断されている。
【００１５】
紡績方法としては、綿紡績のうちのリング精紡が用いられる。混打綿工程及び梳綿工程を経た綿繊維１１と細断された和紙１２とは、精梳綿工程で混合コーミングされて和紙１２を含むコームスライバとなる。その後、練条工程及び粗紡工程を経て、精紡工程でリング精紡機を用いて和紙１２を含む紡績糸となる。なお、細断された和紙１２は、一連の紡績工程での作用により、さらに細かく切断されて紡績糸中に含まれる。
【００１６】
本方法で紡績された糸の１インチ（＝２５．４ｍｍ）当りの撚回数は、２０番手で１７．９８に、３０番手で２０．２に、４０番手で２３．７になる。
【００１７】
本実施例１によれば、以下の効果（ａ）〜（ｅ）を得ることができる。
（ａ）素材の一部に和紙１２を用いることで、和紙が有する優れた吸湿性、放湿性及び通気性を備えることができる。
（ｂ）細断された和紙１２を用いることで、再生紙および、製紙過程で生じる紙屑を用いることができる。
（ｃ）細断された和紙１２を用いることで、より多くの空気を巻き込むことができ嵩高で保温性に優れる。
（ｄ）細断された和紙１２を用いることで、起毛しやすくより嵩高となって、保温性及び意匠性も優れる。
（ｅ）細断された和紙１２を用いることで、図１に示すように、ネップ２１又はスラブ２２を有する糸形状となり意匠糸となる。
【実施例２】
【００１８】
実施例２の紡績糸（空紡糸）は、全体重量に対し、楮の繊維からなる和紙（紙質１０ｇ／ｍ２）８ｗｔ％と綿繊維９２ｗｔ％とからなる。
【００１９】
紡績方法としては、綿紡績のうちのオープンエンド精紡が用いられる。混打綿工程から粗紡工程を経た綿繊維１１のスライバと幅２０〜３０ｍｍのテープ状の和紙１２とをオープンエンド精紡機に供給して和紙１２を含む紡績糸とする。なお、テープ状の和紙１２は、オープンエンド精紡機の作用により細断されて紡績糸中に含まれる。
【００２０】
本方法で紡績された糸の１インチ（＝２５．４ｍｍ）当りの撚回数は、１０番手で１４．２７に、１６番手で１６．２になる。
【００２１】
本実施例２によれば、以下の効果（ａ）〜（ｄ）を得ることができる。
（ａ）素材の一部に和紙１２を用いることで、和紙が有する優れた吸湿性、放湿性及び通気性を備えることができる。
（ｂ）細断された和紙１２を用いることで、より多くの空気を巻き込むことができ嵩高で保温性に優れる。
（ｃ）細断された和紙１２を用いることで、起毛しやすくより嵩高となって、保温性及び意匠性も優れる。
（ｄ）細断された和紙１２を用いることで、図１に示すように、ネップ２１又はスラブ２２を有する糸形状となり意匠糸となる。
【実施例３】
【００２２】
実施例３の紡績糸は、全体重量に対し、楮の繊維からなる和紙（紙質６ｇ／ｍ２）３０ｗｔ％と羊毛７０ｗｔ％とからなる。和紙は、長さ５０〜２０００ｍｍ、幅１０〜３０ｍｍに細断されている。
【００２３】
紡績方法としては、紡毛紡績のうちのミュール精紡が用いられる。調合・給油が行われた原毛１１と細断された和紙１２とは、紡毛工程で混合コーミングされて和紙１２を含む篠となる。その後、精紡工程でミュール精紡機を用いて和紙１２を含む紡績糸となる。なお、細断された和紙１２は、一連の紡績工程での作用により、さらに細かく切断されて紡績糸中に含まれる。
【００２４】
本方法で紡績された糸の１インチ（＝２５．４ｍｍ）当りの撚回数は、４〜１６番手で７．０〜１０．０になる。
【００２５】
本実施例３によれば、以下の効果（ａ）〜（ｅ）を得ることができる。
（ａ）素材の一部に和紙１２を用いることで、和紙が有する優れた吸湿性、放湿性及び通気性を備えることができる。
（ｂ）細断された和紙１２を用いることで、再生紙および、製紙過程で生じる紙屑を用いることができる。
（ｃ）細断された和紙１２を用いることで、より多くの空気を巻き込むことができ嵩高で保温性に優れる。
（ｄ）細断された和紙１２を用いることで、起毛しやすくより嵩高となって、保温性及び意匠性も優れる。
（ｅ）細断された和紙１２を用いることで、図１に示すように、ネップ２１又はスラブ２２を有する糸形状となり意匠糸となる。
【００２６】
なお、本発明は前記実施例に限定されるものではなく、発明の趣旨から逸脱しない範囲で化学繊維等の他の素材を混合して実施することもできる。
【図面の簡単な説明】
【００２７】
【図１】本発明の紡績糸（ａ）ネップ、（ｂ）スラブ、（ｃ）ストレートの平面図である。
【符号の説明】
【００２８】
１１  天然繊維
１２  和紙
【図１】
2007321318.tif 000003